(57)【特許請求の範囲】
【請求項１】
Ｆｅ１６Ｎ２相を含む窒化鉄系磁性粉末であり、前記窒化鉄系磁性粉末を構成するＦｅ１６Ｎ２粒子の形状が磁化容易軸方向に長い円板型異方形状であり、
前記Ｆｅ１６Ｎ２粒子の前記磁化容易軸方向に対して垂直な断面において、前記Ｆｅ１６Ｎ２粒子の中心をとおる弦の長さが最も長い径を粒子長径とし、前記Ｆｅ１６Ｎ２粒子の中心をとおり前記粒子長径に対して垂直に交わる径を粒子短径として、前記Ｆｅ１６Ｎ２粒子の平均粒子長径／平均粒子短径であらわされる形状アスペクト比が２〜８である、窒化鉄系磁性粉末。
【請求項２】
前記窒化鉄系磁性粉末を構成するＦｅ１６Ｎ２粒子の平均粒子長径が３０〜１５０ｎｍである、請求項１に記載の窒化鉄系磁性粉末。
【請求項３】
請求項１または２に記載の窒化鉄系磁性粉末を用いたボンド磁石。
【発明の詳細な説明】
【技術分野】
【０００１】
本発明は、Ｆｅ１６Ｎ２化合物相を主相とし、高い飽和磁化を維持しつつ、かつ高い保磁力を有する窒化鉄系磁性粉末に関する。さらに、該窒化鉄系磁性粉末を用いたボンド磁石を提供する。
【背景技術】
【０００２】
近年、電気自動車やハイブリッド自動車などのモーター用磁石として、Ｎｄ−Ｆｅ−Ｂ系の磁石が広く使われている。しかしながら、Ｎｄに代表されるレアアースは、産業分野を支える高付加価値な部材の原料であり、近年需要が拡大しているため、資源の枯渇や原料価格が不安定であることが懸念されている。さらには、途上国においても著しく需要が拡大していることや、その偏在性ゆえに特定の産出国への依存度が高いことから、安定供給確保に対する問題が生じている。
【０００３】
上記問題を回避するため、レアアースを使用しない、自然界に無尽蔵に存在する元素（鉄、窒素）から高性能磁石を開発することが求められている。
【０００４】
Ｆｅ−Ｎ系の化合物、特にＦｅ１６Ｎ２は、Ｆｅよりも巨大な飽和磁化を示す材料のひとつとして注目されている。
【０００５】
特許文献１では、共沈法により酸化鉄を合成し、還元・窒化する手法で窒化鉄系磁性粉末を合成している。しかしながら、得られた窒化鉄粉末の保磁力が低いために、高保磁力かつ高飽和磁化が要求されるモーター用途の磁性材料としての使用は困難である。
【先行技術文献】
【特許文献】
【０００６】
【特許文献１】特開２００９−８４１１５号公報
【発明の概要】
【発明が解決しようとする課題】
【０００７】
本発明は、上記を鑑みたものであり、高い保磁力を有する窒化鉄系磁性粉及び該磁性粉を用いたボンド磁石の提供を目的とする。
【課題を解決するための手段】
【０００８】
すなわち本発明は、Ｆｅ１６Ｎ２粒子を主成分とする窒化鉄系磁性粉末であって、前記窒化鉄系磁性粉末のＦｅ１６Ｎ２粒子が磁化容易軸方向に長い円板系異方形状であり、前記Ｆｅ１６Ｎ２粒子の平均粒子長径／平均粒子短径であらわされる形状アスペクト比が２〜８である窒化鉄系磁性粉末及び前記窒化鉄系磁性粉末を用いたボンド磁石に関するものである。
【０００９】
さらに、前記Ｆｅ１６Ｎ２粒子の平均粒子長径が３０〜１５０ｎｍである、前記窒化鉄系磁性粉末及び前記窒化鉄系磁性粉末を用いたボンド磁石に関するものである。
【００１０】
前記窒化鉄系磁性粉末を構成するＦｅ１６Ｎ２粒子の形状が磁化容易軸方向に長い円板型異方形状であるため、前記Ｆｅ１６Ｎ２粒子が形状異方性を有し、良好な保磁力を得ることができる。
【００１１】
前記Ｆｅ１６Ｎ２粒子の形状アスペクト比を２〜８とすることで、窒化鉄系磁性粉末が良好な保磁力を得ることができる。
【００１２】
前記Ｆｅ１６Ｎ２粒子の平均粒子長径を３０〜１５０ｎｍとすることで、窒化鉄系磁性粉末がさらに良好な保磁力を得ることができる。
【発明の効果】
【００１３】
本発明によれば、Ｆｅ１６Ｎ２相を含む窒化鉄系磁性粉末がＦｅ１６Ｎ２粒子で構成されており、前記Ｆｅ１６Ｎ２粒子が形状異方性を有し、平均粒子長径／平均粒子短径であらわされる形状アスペクト比が２〜８であることにより、結晶磁気異方性に加え形状磁気異方性を有するため、良好な保磁力を得ることができる。
【００１４】
また、前記Ｆｅ１６Ｎ２粒子の平均粒子長径を３０〜１５０ｎｍであることにより、さらに良好な保磁力を得ることができる。
【発明を実施するための形態】
【００１５】
以下、本発明の好適な実施形態について説明する。なお、本発明は以下に記載の実施形態及び実施例の内容により限定されるものではない。また、以下に記載の実施形態及び実施例にて示された構成要素は適宜組み合わせても良いし、適宜選択してもよい。
【００１６】
本実施形態に係る窒化鉄系磁性粉末は、主相がＦｅ１６Ｎ２粒子からなる。また、前記主相以外に、Ｆｅ２Ｏ３、Ｆｅ３Ｏ４及びＦｅＯ等の酸化鉄相を有していてもよい。
【００１７】
本実施形態に係る窒化鉄系磁性粉末は、主相がＦｅ１６Ｎ２化合物相であり、Ｆｅ４Ｎ化合物相を含んでもよい。また、窒化鉄系磁性粒子の表面に酸化物からなる相を有していてもよい。
【００１８】
前記Ｆｅ１６Ｎ２粒子が、Ｍｎ、Ｎｉ、Ｃｏ、Ｔｉ、Ｚｎ等の遷移金属を含んでいてもよい。
【００１９】
本実施形態に係る窒化鉄系磁性粉末は、主相であるＦｅ１６Ｎ２粒子の形状が磁化容易軸方向に長い円板型異方形状である。
【００２０】
本実施形態に係る窒化鉄系磁性粉末は、前記Ｆｅ１６Ｎ２粒子の平均粒子長径／平均粒子短径であらわされる形状アスペクト比が２〜８である。前記Ｆｅ１６Ｎ２粒子の形状アスペクト比が２未満の場合は十分な形状異方性を得ることができないため、十分な保磁力を有さず、形状アスペクト比が８を超える場合はＦｅ１６Ｎ２粒子の結晶構造が歪むため、十分な保磁力を有さない。また好ましくは、前記Ｆｅ１６Ｎ２粒子の平均粒子長径が３０〜１５０ｎｍである。前記平均粒子長径をこの範囲とすることで、単磁区臨界径以上の粒子の割合を小さくすることができ、より良好な保磁力を得ることができる。
【００２１】
本実施形態に係る窒化鉄系磁性粉末の好適な製造法について述べる。本実施形態に係る窒化鉄系磁性粉末は、酸化鉄粒子を合成した後、前記酸化鉄粒子に還元処理および窒化処理を順に施して得た窒化鉄系磁性粒子をカレンダー処理することにより得られる。
【００２２】
前記酸化鉄粒子は、第一鉄塩および／または第二鉄塩を含む鉄塩水溶液と、アルカリ水溶液とを混合させた後、熟成し、洗浄することにより製造することができる。
【００２３】
前記鉄塩としては、硫酸塩、塩化物、硝酸塩等を挙げることができ、これらを適宜組み合わせて使用してもよい。また、それらの水和物を使用することができる。
【００２４】
前記アルカリ水溶液としては、水酸化ナトリウム水溶液、アンモニア水、アンモニア塩水溶液、および尿素水溶液を１つ以上用いることができるが、この限りではない。
【００２５】
また、酸化鉄製造後、結晶性改良や粒子サイズ、粒子形状制御のために、オートクレーブによる水熱処理など液中熟成反応を行ってもよい。
【００２６】
酸化鉄製造後、水溶液をろ過し、必要に応じて水洗等の洗浄処理を施すことで酸化鉄粒子を回収することができる。
【００２７】
前記酸化鉄粒子は、還元処理によって粒子同士が焼結することを抑制するために、粒子表面をＳｉ化合物で被覆する。Ｓｉ化合物としては、コロイダルシリカ、シランカップリング剤、シラノール化合物等が使用できる。
【００２８】
Ｓｉ化合物の被覆量は、酸化鉄粒子に対しＳｉ換算で０．１質量％以上２０質量％以下である。０．１質量％未満の場合には熱処理時に粒子間の焼結を抑制する効果が十分得られないため、最終的に得られる窒化鉄系磁性粒子が大きくなる。２０質量％を超える場合には熱処理時に粒子間の焼結を抑制する効果が過剰となり、最終的に得られる窒化鉄系磁性粒子が小さくなる。また、非磁性成分が増加することとなり好ましくない。より好ましい表面被覆量は０．１５質量％以上１５質量％以下、更により好ましくは０．２質量％以上１０質量％以下である。
【００２９】
前記酸化鉄粒子は、平均粒子径は１０ｎｍ以上１５０ｎｍ以下が好ましい。平均粒子径をこの範囲とすることで、最終的に得られる円板型異方形状のＦｅ１６Ｎ２粒子の平均粒子長径を３０〜１５０ｎｍとすることができる。
【００３０】
前記酸化鉄粒子は、マグネタイト、γ−Ｆｅ２Ｏ３、α−Ｆｅ２Ｏ３、α−ＦｅＯＯＨ、β−ＦｅＯＯＨ、γ−ＦｅＯＯＨ、ＦｅＯなどである、この限りではない。
【００３１】
前記酸化鉄粒子の粒子形状は、球状、針状、粒状、紡錘状、直方体状などいずれでもよい。
【００３２】
次に、得られた酸化鉄粒子の還元処理を行い、鉄粒子を得る。還元処理の温度は２００〜４００℃である。還元処理の温度が２００℃未満の場合には酸化鉄粒子が十分に還元されない。還元処理の温度が４００℃を超える場合には酸化鉄粒子は十分に還元されるが、粒子間の焼結が進行するため好ましくない。より好ましくは２３０〜３５０℃である。
【００３３】
還元処理の時間は特に限定されないが、１〜９６時間が好ましい。９６時間を超えると還元温度によっては焼結が進み後段の窒化処理が進みにくくなってしまう。１時間未満では十分に還元が進行しない。より好ましくは２〜７２時間である。
【００３４】
還元処理の雰囲気は、水素雰囲気である。
【００３５】
次に、得られた鉄粒子の窒化処理を行い、窒化鉄系磁性粒子を得る。窒化処理の温度は１００〜２００℃である。窒化処理の温度が１００℃未満の場合には窒化が十分に進行しない。窒化処理の温度が２００℃を超える場合には、窒化が過剰に進行するため、磁気特性が低下する。より好ましくは１２０〜１８０℃である。
【００３６】
窒化処理の時間は特に限定されないが、１〜４８時間が好ましい。４８時間を超えると窒化温度によっては磁気特性が低下する。１時間未満では十分な還元ができない場合が多い。より好ましくは３〜２４時間である。
【００３７】
窒化処理の雰囲気は、ＮＨ３雰囲気が望ましく、ＮＨ３の他、Ｎ２、Ｈ２などを混合させてもよい。
【００３８】
この時、窒化鉄系磁性粒子が、粒子表面に酸化鉄相を有していてもよい。
【００３９】
得られた窒化鉄系磁性粒子を十分に脱水した有機溶剤と混合し、さらに分散剤を添加し、窒化鉄系磁性粒子を含むスラリーを作製する。
【００４０】
前記有機溶剤にはヘキサン、シクロヘキサン、オクタン等のアルカン類や、シクロヘキサノン、ＭＥＫ等のケトン類等のいずれか一つ以上を用いた、単体液体もしくは混合液体を用いることができるが、この限りではない。
【００４１】
前記分散剤には、オレイン酸、オレイルアミン、トリオクチルアミン等の何れか一つ以上を用いることができるが、この限りではない。
【００４２】
前記分散剤の添加量は、前記窒化鉄系磁性粒子に対して０．１質量％以上５質量％以下である。分散剤量をこの範囲にすることにより後段のカレンダー処理時に窒化鉄系磁性粒子の平均粒子長径／平均粒子短径であらわされる形状アスペクト比を制御することができる。
【００４３】
前記窒化鉄系磁性粒子を含むスラリーを、粒子カレンダー処理機で処理し、窒化鉄系磁性粒子を扁平させることにより、円板型異方形状の窒化鉄系磁性粒子を含むスラリーを作製する。
【００４４】
この時、前記粒子カレンダー処理機のカレンダー方向に対して垂直方向に磁場を印加する。磁場中で窒化鉄系磁性粒子が回転し、窒化鉄系磁性粒子の磁化容易軸方向と磁場印加方向が同一になる。これにより、磁化容易軸方向に長い円板型異方形状の窒化鉄系磁性粒子を作製することができる。
【００４５】
前記円板型異方形状の窒化鉄系磁性粒子の平均粒子長径／平均粒子短径であらわされる形状アスペクト比が２〜８となるようにする。前記スラリー中の分散剤量が窒化鉄系磁性粒子に対して０．１質量％未満の場合、カレンダー処理時に窒化鉄系磁性粒子の形状が著しく変形し、形状アスペクト比が８を超え、さらに窒化鉄磁性粒子同士の連結粒子を生成してしまうため、好ましくない。また、前記スラリー中の分散剤量が窒化鉄系磁性粒子に対して５質量％を超える場合、窒化鉄系磁性粒子を含むスラリーの粘度が低下し、カレンダー処理時に窒化鉄系磁性粒子に対し圧力が十分にかからず、形状アスペクト比が２未満となり、窒化鉄系磁性粒子が十分な形状磁気異方性を有することができないため、好ましくない。
【００４６】
次に、得られた円板型異方形状の窒化鉄系磁性粒子を含むスラリーを１００℃で２０時間乾燥し、窒化鉄系磁性粉末を作製することができる。
【００４７】
本実施形態によって得られた窒化鉄系磁性粉末を用いて、ボンド磁石を得ることができる。以下、その製造方法を述べる。
【００４８】
まず、本実施形態によって得られた窒化鉄系磁性粉末を用いたボンド磁石の製造方法の一例について説明する。樹脂を含む樹脂バインダーと磁性粉とを例えば加圧ニーダー等の加圧混練機で混練して、ボンド磁石用コンパウンド（組成物）を調製する。樹脂は、エポキシ樹脂、フェノール樹脂等の熱硬化性樹脂や、スチレン系、オレフィン系、ウレタン系、ポリエステル系、ポリアミド系のエラストマー、アイオノマー、エチレンプロピレン共重合体（ＥＰＭ）、エチレン−エチルアクリレート共重合体等の熱可塑性樹脂がある。なかでも、圧縮成形をする場合に用いる樹脂は、熱硬化性樹脂が好ましく、エポキシ樹脂又はフェノール樹脂がより好ましい。また、射出成形をする場合に用いる樹脂は熱可塑性樹脂が好ましい。また、ボンド磁石用コンパウンドには、必要に応じて、カップリング剤やその他の添加材を加えてもよい。
【００４９】
また、ボンド磁石における磁性粉と樹脂との含有比率は、磁性粉１００質量％に対して、樹脂を例えば０．５質量％以上２０質量％以下含むことが好ましい。磁性粉１００質量％に対して、樹脂の含有量が０．５質量％未満であると、保形性が損なわれる傾向があり、樹脂が２０質量％と超えると、十分に優れた磁気特性が得られ難くなる傾向がある。
【００５０】
上述のボンド磁石用コンパウンドを調製した後、このボンド磁石用コンパウンドを射出成形することにより、磁性粉と樹脂とを含むボンド磁石を得ることができる。射出成形によりボンド磁石を作製する場合、ボンド磁石用コンパウンドを、必要に応じてバインダー（熱可塑性樹脂）の溶融温度まで加熱し、流動状態とした後、このボンド磁石用コンパウンドを所定の形状を有する金型内に射出して成形を行う。その後、冷却し、金型から所定形状を有する成形品（ボンド磁石）を取り出す。このようにしてボンド磁石が得られる。ボンド磁石の製造方法は、上述の射出成形による方法に限定されるものではなく、例えばボンド磁石用コンパウンドを圧縮成形することにより磁性粉と樹脂とを含むボンド磁石を得るようにしてもよい。圧縮成形によりボンド磁石を作製する場合、上述のボンド磁石用コンパウンドを調製した後、このボンド磁石用コンパウンドを所定の形状を有する金型内に充填し、圧力を加えて金型から所定形状を有する成形品（ボンド磁石）を取り出す。金型にてボンド磁石用コンパウンドを成形し、取り出す際には、機械プレスや油圧プレス等の圧縮成形機を用いて行なわれる。その後、加熱炉や真空乾燥炉などの炉に入れて熱をかけることにより硬化させることで、ボンド磁石が得られる。
【００５１】
成形して得られるボンド磁石の形状は特に限定されるものではなく、用いる金型の形状に応じて、例えば平板状、柱状、断面形状がリング状等、変更することができる。また、得られたボンド磁石は、その表面上に酸化層や樹脂層等の劣化を防止するためにめっきや塗装を施すようにしてもよい。
【００５２】
ボンド磁石用コンパウンドは目的とする所定の形状に成形する際、磁場を印加して成形して得られる成形体を一定方向に配向させる。これにより、ボンド磁石が特定方向に配向するので、より磁性の強い異方性ボンド磁石が得られる。
【実施例】
【００５３】
次に、本発明に係る窒化鉄系磁性粉末について、実施例・比較例を用いてさらに詳細に説明するが、本発明は実施例に示す態様に限定されるものではない。
【００５４】
（実施例１）まず、硫酸鉄七水和物（ＦｅＳＯ４・７Ｈ２Ｏ）１６７ｇと塩化鉄六水和物（ＦｅＣｌ３・６Ｈ２Ｏ）８５ｇをイオン交換水に溶解し、鉄塩水溶液を作製した。２．５ｍｏｌアンモニア水溶液６００ｇを３０℃に保持し、先に調整した鉄塩水溶液を添加した後、液中熟成反応として７０℃で一定となるように温度コントロールし、３０分撹拌後、遠心分離機にて２Ｌのイオン交換水で３回洗浄を行い、酸化鉄スラリーを作製した。
【００５５】
前記酸化鉄スラリーに、テトラエトキシシラン５．０ｇ、エタノール２１ｇ、ジエチレングリコールモノブチルエーテル７８ｇを添加し、Ｓｉ被着処理を施した。この酸化鉄スラリーを８５℃で２４時間乾燥し、Ｆｅ２Ｏ３を含む酸化鉄粒子を作製した。
【００５６】
前記酸化鉄粒子２ｇを焼成ボートに入れ、熱処理炉に静置した。炉内に窒素ガスを充填した後、水素ガスを１Ｌ／ｍｉｎの流量で流しながら、５℃／ｍｉｎの昇温速度で２５０℃まで昇温し、４８時間保持して還元処理を行った。その後、水素ガスの供給を止めて窒素ガスを２Ｌ／ｍｉｎの流量で流しながら１４０℃まで降温した。続いて、アンモニアガスを０．２Ｌ／ｍｉｎにて流しながら、１４０℃で２４時間窒化処理を行った。その後、窒素ガスを２Ｌ／ｍｉｎの流量で流しながら５０℃まで降温し、空気置換を２４時間実施し、窒化鉄系磁性粒子を得た。
【００５７】
得られた窒化鉄系磁性粒子１００ｇを十分に脱水したオクタン６０ｇと混合し、さらに分散剤としてオレイルアミンを３ｇ添加し、窒化鉄系磁性粒子を含むスラリーを作製した。得られた窒化鉄系磁性粒子を含むスラリーを粒子カレンダー処理機に投入し、窒化鉄系磁性粒子を扁平させ、円板型異方形状の窒化鉄系磁性粒子を含むスラリーを得た。この時、磁化容易軸方向に長い円板型異方形状の窒化鉄系磁性粒子を得るため、カレンダーロールの上下に電磁石による磁気回路を設置し、カレンダーの圧力方向に対して垂直方向に磁場を発生させた。
【００５８】
次に得られた円板型異方形状の窒化鉄系磁性粒子を含むスラリーを２００℃で２０時間乾燥し、窒化鉄系磁性粉末を作製した。
【００５９】
（実施例２、３、４、５）酸化鉄スラリーに添加するテトラエトキシシランの量を４．０、２．５、１．０、０．５ｇとした以外は、実施例１と同様の方法で窒化鉄系磁性粉末を作製した。
【００６０】
（実施例６、７、８）酸化鉄スラリーに添加するテトラエトキシシランの量を４．０、２．５、１．０ｇとし、窒化鉄系磁性粒子を含むスラリーに添加するオレイルアミンの量を５ｇとした以外は、実施例１と同様の方法で窒化鉄系磁性粉末を作製した。
【００６１】
（実施例９、１０、１１）酸化鉄スラリーに添加するテトラエトキシシランの量を４．０、２．５、１．０ｇとし、窒化鉄系磁性粒子を含むスラリーに添加するオレイルアミンの量を１ｇとした以外は、実施例１と同様の方法で窒化鉄系磁性粉末を作製した。
【００６２】
（比較例１、２）窒化鉄系磁性粒子を含むスラリーに添加するオレイルアミンの量を７、０．５ｇとした以外は、実施例３と同様の方法で窒化鉄系磁性粉末を作製した。
【００６３】
（比較例３）窒化鉄系磁性粒子を含むスラリーを粒子カレンダー処理しなかった以外は、実施例３と同様の方法で窒化鉄系磁性粉末を作製した。
【００６４】
このようにして得られた窒化鉄系磁性粉末の構成相、相対密度、粒子長径、形状アスペクト比、残留磁束密度（Ｂｒ）及び保磁力（ＨｃＪ）を以下の手法により測定した。結果を表１に示す。
【００６５】
≪窒化鉄系磁性粉末の構成相≫
得られた窒化鉄系磁性粉末の構成相は、粉末Ｘ線回折装置（ＸＲＤ、リガク製ＲＩＮＴ−２５００）により同定を行った。
【００６６】
≪窒化鉄系磁性粉末の粒子長径、形状アスペクト比≫
得られた窒化鉄系磁性粉末を、Φ６ｍｍのディスク型ケースに秤量し、融点５０〜５２℃のパラフィンを加え、ホットプレートで加熱し、パラフィンが融解したところで、２０ｋＯｅの磁場中に１０分間静置した。磁場を印加中にパラフィンを放冷し固化させ窒化鉄系磁性粉末を含むパラフィンを作製した。図１に示すとおり、得られた窒化鉄系磁性粉末１を含むパラフィンを、磁場印加方向２に対して垂直な方向に断面が出るように削り出した。またボンド磁石の場合は、ボンド磁石を磁気配向方向に対して垂直な方向に断面が出るように削り出す。得られた断面を磁場型電子顕微鏡（ＴＥＭ、日本電子製ＪＥＭ−２０００ＦＸ）にて観察した。ＴＥＭ観察像の中から１０００個の粒子を選び、粒子の中心をとおる弦の長さが最も長い径３を粒子長径とし、粒子の中心をとおり粒子長径に対して垂直に交わる径４を粒子短径とし、それぞれの平均値を算出した。また、平均粒子長径／平均粒子短径で表される形状アスペクト比とした。
【００６７】
≪窒化鉄系磁性粉末の飽和磁化（σｓ）及び保磁力（ＨｃＪ）≫
得られた窒化鉄系磁性粉末の飽和磁化（σｓ）と保磁力（ＨｃＪ）をＢ−Ｈトレーサー（東英工業製ＴＲＦ−５ＢＨ）による減磁曲線の測定結果から求めた。保磁力（ＨｃＪ）が２．３ｋＯｅ以上の窒化鉄系磁性粉末を許容とした。
【表１】
0006520168.tif 000002
【００６８】
全ての実施例と比較例で、Ｆｅ１６Ｎ２相が主相であることが確認された。
【００６９】
実施例１、２、３、４、５のように、窒化鉄系磁性粉末の平均粒子長径が２６ｎｍ、３１ｎｍ、７２ｎｍ、１４８ｎｍ、１５６ｎｍアスペクト比が４．１、４．３、４．１、４．２、４．３の場合、保磁力（ＨｃＪ）が２．３ｋＯｅ以上であることが確認できた。特に平均粒子長径が３０〜１５０ｎｍの範囲にある場合、保磁力（ＨｃＪ）が２．５ｋＯｅ以上の良好な特性が得られた。
【００７０】
実施例６、７、８のように、窒化鉄系磁性粉末の平均粒子長径が３２ｎｍ、６８ｎｍ、１４８ｎｍ、アスペクト比が２．１、２．２、２．１の場合、保磁力（ＨｃＪ）が２．５ｋＯｅ以上であることが確認できた。
【００７１】
実施例９、１０、１１のように、窒化鉄系磁性粉末の平均粒子長径が３５ｎｍ、７４ｎｍ、１４７ｎｍ、アスペクト比が８．０、７．９、８．０の場合、保磁力（ＨｃＪ）が２．６ｋＯｅ以上であることが確認できた。
【００７２】
比較例１のように、窒化鉄系磁性粉末の平均粒子長径が６８ｎｍ、アスペクト比が１．５の場合、保磁力（ＨｃＪ）が２．２ｋＯｅと、十分に高い保磁力を得ることができなかった。これは窒化鉄系磁性粉末中のＦｅ１６Ｎ２粒子のアスペクト比が２未満では、Ｆｅ１６Ｎ２粒子が十分な形状異方性を有さないため、保磁力が低下したと考えられる。
【００７３】
比較例２のように、窒化鉄系磁性粉末の平均粒子長径が７３ｎｍ、アスペクト比が８．３の場合、保磁力（ＨｃＪ）が２．２ｋＯｅと、十分に高い保磁力を得ることができなかった。これは窒化鉄系磁性粉末中のＦｅ１６Ｎ２粒子のアスペクト比が４を超える場合では、窒化鉄系磁石中のＦｅ１６Ｎ２粒子の結晶構造が歪むため、保磁力が低下したと考えられる。
【００７４】
比較例３のように、窒化鉄系磁性粉末の平均粒子長径が７１ｎｍ、アスペクト比が１の場合、保磁力（ＨｃＪ）が２．０ｋＯｅと、十分に高い保磁力を得ることができなかった。これは窒化鉄系磁性粉末中のＦｅ１６Ｎ２粒子をカレンダー処理しなかったため、形状異方性による保磁力向上の効果が得られなかったためと考えられる。
【産業上の利用可能性】
【００７５】
以上のように、本発明に係る、窒化鉄系磁性粉末は、十分な保磁力を有することから、レアアースを使用しない磁石として有用である。
【図面の簡単な説明】
【００７６】
【図１】本発明に従う、窒化鉄系磁性粉末を含むパラフィンを磁場方向に対して垂直な方向に削り出した断面の概略図である。
【符号の説明】
【００７７】
１  窒化鉄系磁性粉末
２  磁場印加方向
３  粒子長径
４  粒子短径
【図１】
0006520168.tif 000003